(57)【特許請求の範囲】
【請求項１】
メッシュ孔を有するフィルター躯体と、前記フィルター躯体の表面に積層されバインダーとしてカチオン性澱粉を含む補強層とをロール状に巻かれてなり、微粒子状の固形不純物を含む被処理液の流通路を堰き止めて連続移動する状態において、前記被処理液を前記メッシュ孔に通流させ、前記被処理液中の固形不純物を下流側に通流させず捕捉するフィルターであって、
前記フィルター躯体が、ロール状に巻かれるメッシュウエブ製であり、
前記補強層が、前記フィルター躯体の一方または両方の面に固着されるセルロースナノファイバーであり、薄膜状で網目構造に設けられ、前記フィルター躯体に対し強度を補強するとともに、前記フィルター躯体のメッシュ孔の捕捉性能よりも高く安定した捕捉性能が付与されるセルロースナノファイバー層であり、
前記カチオン性澱粉が、前記フィルター躯体と前記セルロースナノファイバーとの固着剤として介在しているとともに、前記セルロースナノファイバー同士を網状構造の層状となるよう結着剤として介在し、しわが縒り難い平面保持性を付与している
ことを特徴とするフィルター。
【請求項２】
前記セルロースナノファイバーが、前記カチオン性澱粉とともに前記フィルター躯体に含侵している
ことを特徴とする請求項１に記載のフィルター。
【請求項３】
前記フィルター躯体のメッシュ孔の捕捉性能よりも高く安定した捕捉性能が前記セルロースナノファイバー層に付与されるのは、前記セルロースナノファイバー層が前記フィルター躯体に突き刺さり係止すること、前記セルロースナノファイバーの繊維が前記フィルター躯体の繊維間において繊維同士で絡みつくこと、前記カチオン性澱粉が前記セルロースナノファイバー層の網状構造の強度を大きくすること、マイナスの電荷を帯びている前記セルロースナノファイバー層に係る繊維と予めプラスの電荷を帯びている前記カチオン性澱粉との間の異種電荷間の吸引力によること、
のうちの少なくともいずれかによることを特徴とする請求項１または２に記載のフィルター。
【請求項４】
前記セルロースナノファイバー層は、前記フィルター躯体との固着面が親和性であり、前記フィルター躯体との固着面の反対側の面が撥水性となる両親媒性を有する
ことを特徴とする請求項１−３のいずれかに記載のフィルター。
【請求項５】
前記フィルター躯体の前記メッシュ孔の大きさが所望の捕捉性能が得られる口径よりも大きく、前記セルロースナノファイバー層の網状構造が前記メッシュ孔に被さり、前記網状構造の厚さに応じて所望の捕捉性能が得られるようになっている
ことを特徴とする請求項１−４のいずれかに記載のフィルター。
【請求項６】
前記フィルター躯体は、ろ紙、ろ布、不織布、または単層メッシュフィルムのいずれか１つである
ことを特徴とする請求項１−５のいずれかに記載のフィルター。
【発明の詳細な説明】
【技術分野】
【０００１】
本発明は、水性液を通流させるとともに水性液中の固形不純物を捕捉する再使用可能なフィルターに関する。
【背景技術】
【０００２】
砥石研削加工等において金属工作物の被加工面に供給され、潤滑・冷却・洗い流し等のために使われた後のクーラント液には、金属の切粉、砥粒などの固形分、および潤滑油や防錆油などの不純油を含んでいる。このため、クーラント液を循環して使い続けることは、研削精度の低下、ひいては工作物の品質の低下を惹き起こす要因になる。
【０００３】
そこで、フィルターをロール状に巻かれた状態から繰り出し固形不純物を含む水性液の流れを堰き止める状態にセットし、フィルターを面方向に連続移動する。そして、フィルターに水性液を通流させるとともに固形不純物を捕捉する（特許文献１、２参照）。
【０００４】
以下の特許文献１、２の説明で使用する符号は、各特許文献中で使用している符号である。
【０００５】
特許文献１に示される連続濾過装置は、ロール体３から引き出される濾過フィルター４が、供給用ローラ２０を介して濾過ドラム１０の外周面に巻き付けられた後、排出用ローラ３０を介して汚濁槽２の外部に導かれており、濾過ドラム１０と排出用ローラ３０とが回転することにより、濾過フィルター４を連続的に濾過ドラム１０に巻き付けて移動しつつ、真空ポンプ５の負圧により汚濁液１の固形物と浄化液体とを濾過フィルター４を境界面として分離し、濾過フィルター４に付着した固形物を濾過フィルター４と共にガイドローラ６０を介して回収容器７０内に回収することができる。
【０００６】
このように、特許文献１に示される連続濾過装置によれば、使用済みの濾過フィルター４は、回収容器７０から回収し固形物が付着した状態で焼却処理され、再使用しない技術を提供している。
【０００７】
濾過フィルター４を目詰まりによって一回のみの使用で廃棄しなければならない場合、濾過フィルター４をコストの増大、環境負荷の増大などを招来する。使用済みの濾過フィルター４を繰り返し利用するためには、フィルターに付着した固形分を付着面にブラッシングすることにより分離・除去し、次いで、付着面と反対側からノズル噴射により洗浄水を勢いよく噴射することによりフィルターの目詰りを解消し、次いで、フィルターに付着した不純油をフィルターから分離・除去することが必要になる。
【０００８】
特許文献２に示される切削液の濾過装置は、被処理液がバツフルプレート１２間を上昇する過程で沈降する被処理液中の粗粒度の切削屑をバツフルプレート１２上に受けて滑落させ、濾過タンク１内底面を走行する排出コンベア１４上に受け止められ折返し部１４ａに搬送されスクレーパ１５で掻落されスラツジボツクス１６内に回収し、バツフルプレート１２間を上方へ通過した被処理液をスクリーンベルト濾材２７の下側走行部分を上方へ通過させ、この際に微細粒度の切削屑をスクリーンベルト濾材２７で捕捉する。
【０００９】
スクリーンベルト濾材２７を繰り返し使用すると、スクリーンベルト濾材２７のメッシュ孔に微細粒度の切削屑が詰まりフィルター精度が低下するので、切削屑を取り除くため、非濾過時にブラシローラ４０でスクリーンベルト濾材２７をブラッシングするとともに、逆洗ノズル３９でスクリーンベルト濾材２７の裏面に浄化液を噴射する。
【００１０】
このように、特許文献２に示される切削液の濾過装置によれば、スクリーンベルト濾材２７を再使用できる技術を提供し、スクリーンベルト濾材２７のコストパフォーマンスを上げられる技術を提供している。
【先行技術文献】
【特許文献】
【００１１】
【特許文献１】特開２００６−３０５４３０号公報
【特許文献２】特開昭５８−１７０５１１号公報
【発明の概要】
【発明が解決しようとする課題】
【００１２】
特許文献２に示される切削液の濾過装置によれば、スクリーンベルト濾材２７を再使用できる技術を提供している。しかしながら、この技術に示されるスクリーンベルト濾材２７を再使用する実例はこれまでのところ全く見受けられない。そこで、本発明者がフィルターを再使用することについて実験を通じて検討したところ、以下のような問題点があることが分かった。
【００１３】
まず、ろ紙は再使用回数が増えるに連れて紙力が低下する。特に、ろ紙を再使用するために、ろ紙の固形分が付着した面にブラッシングして固形分を掃き落とす工程が入ることや、ろ紙を曲がりくねって巻き掛け走行するので、ろ紙が紙力を大きく低下するものとなっている。また、ろ紙が紙力を大きく低下すると、メッシュ孔が大きく広がるようになり、ろ過性能が低下していく。
【００１４】
さらに、ろ紙が紙力を低下すると、しわが発生し平面性が損なわれ当初の帯状で直線形状が蛇行する状態になり、綺麗なロール状に巻き取れなくなり、そして、ろ紙が紙力を低下すると、ろ過中にフィルターの側縁に亀裂が入り、亀裂が一度入ることに加えてしわが発生することでろ紙を巻き掛け走行が円滑に行われないときに大きく変化するテンションにより、亀裂に応力集中が起きて急激に大きな亀裂に発展しろ紙が破裂してしまうという危険がある。
【００１５】
ろ過中にろ紙の破裂を招くと、ろ紙を交換する手間がかかるという問題にとどまらず、それまでのろ過済みの液にろ過していない液が混ざってしまい、最初からろ過をやり直さなければならないという大きな問題になる。
【００１６】
そのため、ろ紙の破裂を招く恐れがないという安全性の面からはろ紙の再使用回数を小さく抑えることの要求が存在する。そのため、実験を通じてフィルターの種類ごとに側縁に小さな亀裂が生じる恐れがある再使用回数について必要回数データ取りし、その中の最小の再使用回数よりも小さい再使用回数に抑えて使用することが１つの問題解決手法である。
【００１７】
他方、市販されているろ紙やろ布について、再使用回数を大きくする工夫をして、フィルター材料のコストパフォーマンスを高めることが他の１つの問題解決手法である。上記の状況において、従来は、ろ紙の再使用できる回数を大幅に増やす改善提案は見受けられない。
【００１８】
本発明は、このような課題を解決するためになされたもので、ろ紙等をベースに補強層を積層することでフィルター全体としての強度が増大しかつ強度の劣化が少なくしわが発生することなく平面性が保持され、およびメッシュ孔が大きくなり難くろ過性能の劣化が小さく、もってろ紙単体に比べて大幅に上回る再使用回数が得られるフィルターを提供することを目的とする。
【課題を解決するための手段】
【００１９】
本発明に係る第１の態様のフィルターは、上記目的を達成するため、メッシュ孔を有するフィルター躯体と、前記フィルター躯体の表面に積層されバインダーとしてカチオン性澱粉を含む補強層とをロール状に巻かれてなり、微粒子状の固形不純物を含む被処理液の流通路を堰き止めて連続移動する状態において、前記被処理液を前記メッシュ孔に通流させ、前記被処理液中の固形不純物を下流側に通流させず捕捉するフィルターである。
【００２０】
本発明に係るフィルターは、特に、前記フィルター躯体が、ロール状に巻かれるメッシュウエブ製であり、前記補強層が、前記フィルター躯体の一方または両方の面に固着されるセルロースナノファイバーであり、所要厚さの薄膜状で網目構造に設けられ、前記フィルター躯体に対し強度を補強するとともに、前記フィルター躯体のメッシュ孔の捕捉性能よりも高く安定した捕捉性能を付与するセルロースナノファイバー層であり、前記カチオン性澱粉が、前記フィルター躯体と前記セルロースナノファイバーとの固着剤として介在しているとともに、前記セルロースナノファイバー同士を網状構造の層状となるよう結着剤として介在し、しわが縒り難い平面保持性を付与していることを特徴とする。
【００２１】
本発明に係る第２の態様のフィルターは、第１の態様の構成に加え、前記セルロースナノファイバーが、前記カチオン性澱粉とともに前記フィルター躯体に含侵していることを特徴とする。
【００２２】
本発明に係る第３の態様のフィルターは、第１または２の態様の構成に加え、前記セルロースナノファイバー層が前記フィルター躯体に突き刺さり係止しているとともに、前記セルロースナノファイバーの繊維が前記フィルター躯体の繊維間での繊維同士の絡みついていることを特徴とする。
【００２３】
本発明に係る第４の態様のフィルターは、第１−３の態様の構成に加え、前記セルロースナノファイバー層は、前記フィルター躯体との固着面が親和性であり、前記フィルター躯体との固着面の反対側の面が撥水性となる両親媒性を有することを特徴とする。
【００２４】
本発明に係る第５の態様のフィルターは、第１−４の態様の構成に加え、前記フィルター躯体の前記メッシュ孔の大きさが所望の捕捉性能が得られる口径よりも大きく、前記セルロースナノファイバー層の網状構造が前記メッシュ孔に被さり、前記網状構造の厚さに応じて所望の捕捉性能が得られるようになっている。
【００２５】
本発明に係る第６の態様のフィルターは、第１−５の態様の構成に加え、前記フィルター躯体は、ろ紙、ろ布、不織布、または単層メッシュフィルムのいずれか１つである。
【発明の効果】
【００２６】
本発明によれば、ろ紙等をベースに補強層を積層することでフィルター全体としての強度が増大しかつ強度の劣化が少なくしわが発生することなく平面性が保持され、およびメッシュ孔が大きくなり難くろ過性能の劣化が小さく、もってろ紙単体に比べて大幅に上回る再使用回数が得られるフィルターを提供することができる。
【図面の簡単な説明】
【００２７】
【図１】図１は、本実施の形態に係るフィルターが適用される不純物除去装置を処理工程順に並べたブロック図である。
【図２】図２（Ａ）は本実施の形態に係るフィルターの斜視図を示し、図２（Ｂ）はフィルター躯体の一部拡大断面図を示し、図２（Ｃ）はフィルター躯体の片面に補強層を固着したフィルターの一部拡大断面図を示し、図２（Ｄ）はフィルター躯体の両面に補強層を固着したフィルターの一部拡大断面図を示す。
【図３】図３（Ａ）は、フィルター躯体の一方の面に補強層が積層されてなるフィルターの一例に係る概略の製作工程図であり、図３（Ｂ）はフィルター躯体の一方の面に補強層が積層されてなるフィルターの他の一例に係る概略の製作工程図である。
【図４】図４は、フィルター躯体の両方の面に補強層が積層されてなるフィルターの概略の製作工程図である。
【発明を実施するための形態】
【００２８】
以下、本発明の実施の形態に係るフィルターについて図面を参照して説明する。
【００２９】
［フィルターの適用例］
図１は、本実施の形態に係るフィルターが適用される一例の不純物除去装置をシンボリックな図で表しかつ処理工程順に並べたブロック図である。不純物除去装置は、例えば、フィルター供給ユニット１と、ろ過タンクユニット２と、ブラッシングユニット３と、メッシュ孔目詰り解消ユニット４と、乾燥ユニット５と、フィルター巻取ユニット６とを有する。
【００３０】
次に、不純物除去装置の処理工程を説明する。本実施の形態に係るフィルター１０は、ロール状に巻かれており、フィルター供給ユニット１に支持された状態から一定速度で連続して繰り出され、ろ過タンクユニット２に導かれ固形不純物を含む水性液の流れを堰き止める状態にセットされ面方向に移動する。そして、フィルター１０は、ろ過タンクユニット２において、水性液についてはフィルターの堰き止め面に作用する上流側の液圧と下流側の液圧との圧力差（上流側の液圧を昇圧させるか、または下流側の液圧を減圧させること）を利用してメッシュ孔に能動的に通流させ、固形不純物についてはメッシュ孔を通流させず液圧の圧力差で密着させた状態に捕捉する。次いで、フィルター１０は、堰き止め位置からブラッシングユニット３に移動しブラッシングにより捕捉した固形不純物を掃き落とされる。続いて、フィルター１０は、メッシュ孔目詰り解消ユニット４に移動され、捕捉面と反対側の面からメッシュ孔に流体圧力を加えてメッシュ孔の目詰りとなっている微細固形不純物を捕捉面より離脱させることでメッシュ孔の目詰りを解消する。その後、フィルター１０は、乾燥ユニット５で乾燥されてからフィルター巻取ユニット６において再びロール状に巻かれることにより、繰り返し使用できるものである。
【００３１】
このように、フィルター１０は、ロール状に巻かれた状態から一定速度で連続して繰り出され、微粒子状の固形不純物を含む被処理液の流通路を堰き止めるように膜状に張設され、かつ連続移動する状態において、堰き止め位置における上流側フィルター表面と下流側フィルター表面との間に積極的に生じさせる液圧差（上流側の液圧を昇圧させるか、または下流側の液圧を減圧させること）により被処理液をメッシュ孔に通流させ、被処理液中の固形不純物を下流側に通流させず捕捉するフィルターである。
【００３２】
［フィルターの概略の構成］
図２（Ａ）は本実施の形態に係るフィルター１０のロール形態の斜視図を示す。図２（Ｂ）はフィルターを構成するメッシュ孔１１ａを有するフィルター躯体１１の一部拡大断面図を示し、図２（Ｃ）はフィルター躯体１１の片面に補強層１２を固着してなるフィルター１０の一部拡大断面図を示し、図２（Ｄ）はフィルター躯体１１の一方の面に補強層１２Ａを固着し、他方の面に補強層１２Ｂを固着してなるフィルター１０の一部拡大断面図を示す。なお、図２（Ｃ）と図２（Ｄ）に示すフィルター１０は図３（Ａ），（Ｂ）、図４に示す製法に限定されて製作されるものではない。
【００３３】
［フィルターの概略の２つの製作工程例］
図３（Ａ）は、第１例に係る製作工程例を示すもので、フィルター躯体１１の一方の面に補強層１２が積層されてなるフィルター１０の概略の製作工程図である。フィルター製作装置２０は、フィルター躯体供給ユニット２１と、補強層形成ユニット２２と、乾燥ユニット２３と、フィルター巻取ユニット２４とを備える。補強層形成ユニット２２は、セルロースナノファイバー層形成液を貯留する塗布用処理タンク２２ａと、円筒網面を有する回転ドラム２２ｂと、回転ドラム２２ｂの内周面の下側に一部に密接する円周面部が網面になっていて他の部分は閉塞していてかつ吐液口を有し吐液口がポンプと接続された吸引ボックス２２ｃとを有する。
【００３４】
セルロースナノファイバー層形成液は、水に対し所定割合のカチオン性澱粉を入れて撹拌して水溶液とし、この水溶液にさらに両親媒性を有するセルロースナノファイバーを混合した液である。両親媒性を有するセルロースナノファイバーを作る方法には、化学的処理法と機械的処理法とがあり、本願の両親媒性を有するセルロースナノファイバーは、いずれの処理法により作られたものであって良い。
【００３５】
例えば、中越パルプ工業株式会社の両親媒性を有するセルロースナノファイバーを得る水中対向衝突法（ＡＣＣ法）は機械的処理法であり、具体的には、サンプルタンクに投入したパルプ懸濁水をプランジャで加圧し、チャンバー内に配置した相対するノズルにより高速で噴射・衝突させることにより微細化を行い、衝突時に発生するエネルギーにより繊維間の弱い結合を開裂することで微細化を進行させ、繊維間が開裂することでセルロース繊維構造の内部にある疎水面が露出することにより両親媒性を得られる。
【００３６】
第１例に係る製作工程例では、フィルター躯体供給ユニット２１にロール状に巻かれているフィルター躯体１１は、補強層形成ユニット２２において片面（下面）にセルロースナノファイバー層１２が所要厚さの薄膜層として吸着により積層される。
【００３７】
フィルター躯体１１は、回転ドラム２２ｂの円筒網面の下側部分に密着し回転ドラム２２ｂの回転に同期して移動し、吸引ボックス２２ｃはポンプ吸引により陰圧となり、この陰圧により回転ドラム２２ｂの外側のセルロースナノファイバー層形成液が吸引ボックス２２ｃに吸引され、陰圧吸引力でセルロースナノファイバーが連続移動するフィルター躯体１１に吸着され、セルロースナノファイバー１２を形成する。
【００３８】
次いで、乾燥ユニット２３で水分を除去されてからロール圧を加えられさらにヒーターロールなどにより乾燥され、最後に、フィルター巻取ユニット２４においてロール状に巻き取られ、もって、フィルター躯体１１の片面に補強層１２が積層固着されたフィルター１０が製作される。
【００３９】
図３（Ｂ）は、第２例に係る製作工程例を示すもので、フィルター躯体１１の一方の面に補強層１２が積層されてなるフィルター１０の概略の製作工程図である。フィルター製作装置２０Ａは、フィルター躯体供給ユニット２１と、補強層形成ユニット２２Ａと、乾燥ユニット２３と、フィルター巻取ユニット２４とを備える。
【００４０】
フィルター躯体供給ユニット２１にロール状に巻かれているフィルター躯体１１は、補強層形成ユニット２２Ａにおいて片面（下面）にセルロースナノファイバー層１２が所要厚さの薄膜層として塗布される。
【００４１】
補強層形成ユニット２２Ａは、ロールコート法を採用している。ロールコート法によれば、タンク２２ｄに貯留されたセルロースナノファイバー層形成液に浸漬させたグラビアロール２２ｅと、その上の転圧ロール２２ｆとの間にフィルター躯体１１を通し、グラビアロール２２ｅのセルに汲み上げたセルロースナノファイバー層形成液をフィルター躯体１１に転移させることで達成できる。
【００４２】
次いで、乾燥ユニット２３で水分を除去されてからロール圧を加えられさらにヒーターロールなどにより乾燥され、最後に、フィルター巻取ユニット２４においてロール状に巻き取られ、もって、フィルター躯体１１の片面に補強層１２が積層固着されたフィルター１０が製作される。
【００４３】
図４は、フィルター躯体１１の両方の面に補強層１２が積層されてなるフィルター１０の一例に係る概略の製作工程図である。フィルター製作装置３０は、フィルター躯体供給ユニット３１と、第１の補強層形成ユニット３２（図３の補強層形成ユニット２２と同一構造）と、第１の乾燥ユニット３３と、第２の補強層形成ユニット３４と、第２の乾燥ユニット３５と、フィルター巻取ユニット３６とを備える。
【００４４】
フィルター躯体供給ユニット３１にロール状に巻かれているフィルター躯体１１は、第１の補強層形成ユニット３２においてセルロースナノファイバー層形成液により一方の面（下面）にセルロースナノファイバー層１２Ａが所要厚さの薄膜層として吸着され、次いで、第１の乾燥ユニット３３で水分を除去されてからロール圧を加えられさらにヒーターロールなどにより乾燥される。
【００４５】
続いて、第２の補強層形成ユニット３４（図３の補強層形成ユニット２２と同一構造）においてセルロースナノファイバー層形成液により他方の面（下面）にセルロースナノファイバー層１２Ｂが所要厚さの薄膜層として吸着され、次いで、第２の乾燥ユニット３５で水分を除去されてからロール圧を加えられさらにヒーターロールなどにより乾燥され、最後に、フィルター巻取ユニット３６においてロール状に巻き取られ、もって、フィルター躯体１１の両面に補強層１２Ａ，１２Ｂが積層固着されたフィルター１０が製作される。
【００４６】
［フィルターの詳細な構成］
フィルター躯体１１は、補強層１２が積層される前の形態がロール状に巻かれるメッシュウエブが用意される。フィルター躯体１１は、具体的には、ろ紙、ろ布、不織布、または単層メッシュフィルムの中のいずれか１種を用いることができる。フィルター躯体１１は、目の細かさが異なる幾つかの種類、例えばφ１，２，４，６，８，１０μｍなどが作られた定量ろ紙や定量ろ布等が市販されているので、これらの中から、ろ過対象の大きさ、単位時間当たりのろ過量などの目的に応じて適切なものを選択できる。
【００４７】
ろ紙は、一般的には綿繊維（セルロース）を用いることができ、あるいは生物学的に不活性な、酢酸セルロースと硝酸セルロースの混合物であるもの、ガラス繊維ろ紙からなるもの、ＰＴＦＥメンブレンを親水化処理したもの、高純度の微細シリカ繊維を使用した石英ろ紙を用いることができる。
【００４８】
ろ布は、ポリエチレンテレフタレート、ポリプロピレン、ポリアミド、ポリエステル、アクリル、耐熱ナイロン、ポリイミド、ＰＰＳ、ガラス、ＰＴＦＥ、ガラスＰＴＦＥのいずれかの原料製の糸であって、スパン糸(短繊維糸)、マルチフィラメント(長繊維糸)、またはモノフィラメント(長単繊維糸)のいずれかの糸で、平織、綾織、朱子織、二重織、ニードルパンチングフェルトの加工を施し、メッシュフィルターとしてものであればよい。
【００４９】
不織布は、ポリエチレン、ポリプロピレン、ポリアミド、ポリエステル等のいずれかからなるスパン糸(短繊維糸)より不織加工によりメッシュフィルターとしたものであればよい。
【００５０】
単層メッシュフィルムは、ポリエチレン、ポリプロピレン、ポリアミド、ポリエステル等のいずれかの二軸延伸フィルムにニードルパンチングまたはレーザー加工によりピンホールが互いに近接する分布状態で面全体に設けられているものである。
【００５１】
補強層１２は、太さが１−１００ｎｍでかつ長さに規定がなく様々であり配向性が全く無く複雑に絡み合うセルロースナノファイバーを水に分散した状態でフィルター躯体１１の一方または両方の面に例えばロールコーターにより積層され、吸水ロール等で水分を除去されかつ加圧されることにより平坦化され、その際に、セルロースナノファイバーがフィルター躯体１１に突き刺さり、強く固着するのでフィルター躯体１１が湾曲してもブラッシングされても容易に剥離しない密着強度が得られる。
【００５２】
図３（Ａ）に示す製作工程で、塗布用処理タンク２２ａに貯留するセルロースナノファイバー層形成液としてカチオン性澱粉を用いないようにして、セルロースナノファイバーをフィルター躯体に含侵させかつセルロースナノファイバー層を形成し、続いて、塗布用処理タンク２２ａに水のみを貯留して吸引ボックス２２ｃを負圧にして水をフィルターに通流させることにより、セルロースナノファイバー層の厚さを変えずに前述のフィルター躯体に含侵させたセルロースナノファイバーをフィルター躯体のさらに深い内部に移行させることができる。
【００５３】
［補強層１２の固着力］
セルロースナノファイバーがフィルター躯体１１に含侵し、またロール圧により突き刺さることについては、セルロースナノファイバーは、鉄の５倍程度の強度がある針状体であることに基づくものである。図３（Ａ）と図３（Ｂ）ではいずれもセルロースナノファイバーがカチオン性澱粉とともにフィルター躯体１１に含侵するが、特に図３（Ａ）では減圧含侵するものであり、含侵量および含侵深度が大となる。
【００５４】
フィルター躯体１１が回転ドラム２２ｂの円筒網面の下側部分に密着して移動する過程でセルロースナノファイバー層１２として積層される際に、吸引ボックス２２ｃが陰圧となることにより、回転ドラム２２ｂの外側のセルロースナノファイバー層形成液が吸引ボックス２２ｃに吸引され、セルロースナノファイバーのフィルター躯体１１の方向へ配向する本数が多く生じ、これらセルロースナノファイバーが陰圧吸引力でフィルター躯体１１に含侵し、また吸着されることから、フィルター躯体１１の強度が高まるとともに、フィルター躯体１１に向かって配向しているセルロースナノファイバーがフィルター躯体１１のメッシュ孔の孔壁に斜めに深く突き刺さり係止し、また、フィルター躯体１１のメッシュ孔以外の面部に対し略垂直方向に配向しているセルロースナノファイバーが深く突き刺さり係止し、さらに、これら突き刺さっているセルロースナノファイバーが塗布後の平坦化するためのロール加圧によりさらに深く突き刺さり係止するとともに、セルロースナノファイバーの繊維がフィルター躯体の繊維間において繊維同士で絡みつくものである。
【００５５】
セルロースナノファイバーがフィルター躯体１１に突き刺さる量についても、図３（Ａ）では減圧作用によりセルロースナノファイバー（ＣＮＦ）のフィルター躯体１１へ配向する本数が図３（Ｂ）に比べて多くなるのでセルロースナノファイバーのフィルター躯体１１に突き刺さる本数が多くなり、密着力が高まる。したがって、カチオン性澱粉がＣＮＦ同士の絡みつきを強くすること、カチオン性澱粉がろ紙に含侵して強度が大きくなること、ろ紙に含侵しているカチオン性澱粉とＣＮＦ同士を強く絡みつけているカチオン性澱粉とが一体につながっていることでろ紙とＣＮＦとの密着力を有する。
【００５６】
特に、図３（Ａ）、図４に示す製作工程では、吸引ボックス２２ｃが陰圧になることで回転ドラム２２の外側のセルロースナノファイバー層形成液が吸引ボックス２２ｃに吸引されることから、吸引ボックス２２ｃが陰圧となることにより吸引力でセルロースナノファイバー層形成液中のセルロースナノファイバーがフィルター躯体１１のメッシュ孔以外の面部に対し略垂直方向に配向する数が多く突き刺さり、さらにロールによる圧力が加わることより突き刺さりが深くなり、もってフィルター躯体１１にセルロースナノファイバー層１２（１２Ａ，１２Ｂ）が強く係止するものである。
【００５７】
さらに、カチオン性澱粉が、セルロースナノファイバー層１２（１２Ａ，１２Ｂ）のフィルター躯体１１への固着力を一層高めることになるとともに、セルロースナノファイバー層１２（１２Ａ，１２Ｂ）の網状構造の強度を大きくする。カチオン性澱粉は、フィルター躯体とセルロースナノファイバー繊維の補強層との複合構造体に対して、その複合構造体の内部紙力及び表面紙質向上剤として紙力増強効果（紙力増強剤）がある。そして、カチオン性澱粉が、網状構造の強度を大きくするのでセルロースナノファイバー層１２にしわが発生するのを抑制し、平面性を補強することになり、フィルター１０を図１に示す不純物除去装置に適用したときに繰り返し使用する回数が多くなっても、フィルター１０が蛇行を伴わない滑らかな移動を実現でき、フィルター１０が破裂する原因になる大きなテンションが生じる恐れがなくなる。
【００５８】
両親媒性を有するセルロースナノファイバー層１２は、フィルター躯体１１との固着面が親和性であり、フィルター躯体１１との固着面の反対側の面が撥水性となる。通常の（両親媒性を有しない）セルロースナノファイバー繊維は、親水性であるため、フィルター躯体１１との固着面の反対側の面も親水性を有するため、繊維同士が解けてしまい、水に流れ出てしまい、フィルター躯体との絡みつきが弱い。一方、両親媒性を有するセルロースナノファイバー層１２は、撥水性を有する面が流通路の上流側の被処理液に接し、繊維間の絡み付きが強いので、セルロースナノファイバー層１２のメッシュ孔に対応しない部分への被処理液の進入を抑制できるから、この部分からのセルロースナノファイバーの一部流出を抑制できる。さらに、セルロースナノファイバー繊維は、マイナスの電荷を帯びているため、バインダーとしてカチオン性澱粉の電荷を使用し、予めプラスの電荷を帯びているカチオン性澱粉の電荷を使用することで、両者繊維間の絡み付きをより強くすることが可能となる。
【００５９】
補強層１２（１２Ａ，１２Ｂ）が乾燥され、もって補強層１２（１２Ａ，１２Ｂ）は、所要厚さの薄膜状で網目構造が得られ、フィルター躯体１１に強い密着強度で積層されるセルロースナノファイバー層となる。補強層１２（１２Ａ，１２Ｂ）は、フィルター躯体１１のメッシュ孔１１ａに被さり、メッシュ孔１１ａの大きさよりも細かい目を長期間にわたり安定して実現できる。
【００６０】
フィルター躯体１１の片面または両面に補強層１２（１２Ａ，１２Ｂ）が固着されたフィルター１０は、最終形態としてロール状に巻き取られものである。これは再使用のために、不純物除去装置に装着される形態とするためである。
【００６１】
フィルター１０は、フィルター躯体１１に対し所要厚さの薄膜状で網目構造に設けられセルロースナノファイバー層１２により破裂強度を大幅に高めるとともに、網目構造を長時間にわたり保持してフィルター躯体１１のメッシュ孔の捕捉性能よりも高く安定した捕捉性能を長時間にわたり保持するものとなる。
【００６２】
フィルター１０は、フィルター躯体１１のメッシュ孔の大きさが所望の捕捉性能が得られる口径よりも大きく、セルロースナノファイバー層の網状構造がメッシュ孔に被さり、網状構造の厚さに応じて所望の捕捉性能が得られるようになっている。
【００６３】
本実施形態に係るフィルター１０によれば、ロール状に巻かれた状態から繰り出され固形不純物を含む水性液の流れを堰き止める状態にセットされ面方向に移動しつつ固形不純物を捕捉することができ、固形不純物を除去、メッシュ孔の目詰りを解消して繰り返し再使用できるフィルターであって、セルロースナノファイバー層１２（１２Ａ，１２Ｂ）が、網状構造であり崩壊強度が高く、フィルター躯体１１のメッシュ孔のみの捕捉性能を大幅に上回る安定した捕捉性能を得られ、従来のフィルター躯体のみで使用する場合の許容繰り返し使用回数を大幅に上回る許容繰り返し使用回数が得られ、また、セルロースナノファイバー層の厚み（網状構造の厚み）を制御することで捕捉性能を制御することができ、さらに、特に、収縮率が相違するフィルター躯体とセルロースナノファイバー層とがクッション性を有する接着剤であるカチオン性澱粉によって接着されているので、フィルター躯体１１にしわが発生するのを抑制し、抗張力を分担し平面性を補強することができ、従来のフィルター躯体のみで使用する場合の許容繰り返し使用回数よりもかなり大きな繰り返し使用回数で使用することができ、繰り返し使用回数が高くなっても部分的な引き剥がれが生じず、部分的なメッシュ孔の捕捉性能の劣化が生じない。特に、固形不純物の捕捉性能を制御でき、ろ紙のみを使用する場合に比べて大幅に上回る安定した捕捉性能を得られ、またろ紙のみを使用する場合に比べて大幅に上回る繰り返し使用回数が得られる。
【００６４】
本発明によれば、メッシュウエブ製のフィルター躯体と、カチオン性澱粉により密着強度・網状構造・しわが縒り難い平面保持性を高めた補強層とからなり、補強層の厚みを制御することにより微粒子状の固形不純物の捕捉性能を制御することができるとともに、従来のフィルターに比べ大幅に上回る安定した捕捉性能を得られ、また従来のフィルター（ろ紙）の繰り返し使用回数を大幅に上回る繰り返し使用回数が得られるという効果を奏するものであり、コストパフォーマンスが高まった有用なフィルターを提供することができる。
【符号の説明】
【００６５】
１…フィルター供給ユニット、
２…ろ過タンクユニット、
３…ブラッシングユニット、
４…メッシュ孔目詰り解消ユニット、
５…乾燥ユニット、
６…フィルター巻取ユニット、
１０…フィルター、
１１…フィルター躯体、
１２…補強層（セルロースナノファイバー層）、
２０…フィルター製作装置、
２１…フィルター躯体供給ユニット、
２２…補強層形成ユニット、
２３…乾燥ユニット、
２４…フィルター巻取ユニット、
３０…フィルター製作装置、
３１…フィルター躯体供給ユニット、
３２…第１の補強層形成ユニット、
３３…第１の乾燥ユニット、
３４…第２の補強層形成ユニット、
３５…第２の乾燥ユニット、
３６…フィルター巻取ユニット。
【要約】
【課題】ろ紙単体に比べてろ過性能の劣化が小さくしわの発生がなく平面性が保持され、もって大幅に上回る再使用回数が得られること。
【解決手段】フィルター１０は、フィルター躯体１１の表面に補強層１２が積層されロール状に巻かれてなり、連続して繰り出され被処理液の流通路を堰き止めるように張設され、かつ連続移動する状態において、被処理液をメッシュ孔に通流させ、被処理液中の固形不純物を捕捉するフィルター１０であり、フィルター躯体１１がロール状に巻かれるメッシュウエブ製であり、補強層１２がフィルター躯体１１の一方または両方の面に密着強度を高めるカチオン性澱粉により固着されるセルロースナノファイバーであり、所要厚さの薄膜状で強い網目構造に設けられ、フィルター躯体１１に対し強度を補強するとともに、高く安定した捕捉性能を付与するセルロースナノファイバー層である。
【選択図】図１【図１】
0006858426.tif 000002
【図２】
0006858426.tif 000003
【図３】
0006858426.tif 000004
【図４】
0006858426.tif 000005